"ジハロゲノスルホン化合物とジヒドロキシ化合物とを、溶媒中、炭酸のアルカリ金属塩の存在下に重縮合させた後、塩基性化合物と混合し、得られた混合物を所定温度で、前記所定温度で水を発生する金属化合物と混合した後、アルキル化剤及び/又はアラルキル化剤と混合することを特徴とするポリスルホンの製造方法。前記所定温度が、100~350°Cである請求項1に記載の製造方法。末端にハロゲン原子を有する前記ポリスルホンが、下記式1で表される繰返し単位を有するポリスルホンである請求項1又は2に記載の製造方法。式1:-Ph1-SO2-Ph2-O-Ph1及びPh2は、それぞれ独立に、フェニレン基を表す。前記フェニレン基にある水素原子は、それぞれ独立に、アルキル基、アリール基又はハロゲン原子で置換されていてもよい。前記塩基性化合物が、炭酸のアルカリ金属塩である請求項1~3のいずれかに記載の製造方法。前記溶媒が、非プロトン性溶媒である請求項1~4のいずれかに記載の製造方法。前記金属化合物が、金属水酸化物である請求項1~5のいずれかに記載の製造方法。前記金属化合物の使用量が、前記金属化合物が発生する水の量で表して、前記ポリスルホンに対し、0.01~10モル倍である請求項1~6のいずれかに記載の製造方法。前記アルキル化剤及び/又はアラルキル化剤が、ハロゲン化アルキル及び/又はハロゲン化アラルキルである請求項1~7のいずれかに記載の製造方法。前記ポリスルホン中のハロゲン含有量が、900質量ppm以下である請求項1~8のいずれかに記載の製造方法。前記ポリスルホンの還元粘度が、0.2~0.7dl/gである請求項1~10のいずれかに記載の製造方法。そこで、本発明の目的は、溶融加工中に溶融粘度が上昇し難く、ハロゲン含有量が少ないポリスルホンを製造しうる方法を提供することにある。前記目的を達成するため、本発明は、ジハロゲノスルホン化合物とジヒドロキシ化合物とを、溶媒中、炭酸のアルカリ金属塩の存在下に重縮合させた後、塩基性化合物と混合し、得られた混合物を所定温度で、前記所定温度で水を発生する金属化合物と混合した後、アルキル化剤及び/又はアラルキル化剤と混合することを特徴とするポリスルホンの製造方法を提供する。本発明によれば、溶融加工中に溶融粘度が上昇し難く、ハロゲン含有量が少ないポリスルホンを製造することができる。ポリスルホンは、典型的には、2価の芳香族基芳香族化合物から、その芳香環に結合した水素原子を2個除いてなる残基とスルホニル基-SO2-と酸素原子とを含む繰返し単位を有する樹脂である。ポリスルホンは、耐熱性や耐薬品性の点から、下記式1で表される繰返し単位以下、繰返し単位1ということがある。を有することが好ましく、さらに、下記式2で表される繰返し単位以下、繰返し単位2ということがある。や、下記式3で表される繰返し単位以下、繰返し単位3ということがある。等の他の繰返し単位を1種以上有していてもよい。1-Ph1-SO2-Ph2-O-Ph1及びPh2は、それぞれ独立に、フェニレン基を表す。前記フェニレン基にある水素原子は、それぞれ独立に、アルキル基、アリール基又はハロゲン原子で置換されていてもよい。2-Ph3-R-Ph4-O-Ph3及びPh4は、それぞれ独立に、フェニレン基を表す。前記フェニレン基にある水素原子は、それぞれ独立に、アルキル基、アリール基又はハロゲン原子で置換されていてもよい。Rは、アルキリデン基、酸素原子又は硫黄原子を表す。3-n-O-Ph5は、フェニレン基を表す。前記フェニレン基にある水素原子は、それぞれ独立に、アルキル基、アリール基又はハロゲン原子で置換されていてもよい。nは、1~3の整数を表す。nが2以上である場合、複数存在するPh5は、互いに同一であっても異なっていてもよい。Ph1~Ph5のいずれかで表されるフェニレン基は、p-フェニレン基であってもよいし、m-フェニレン基であってもよいし、o-フェニレン基であってもよいが、p-フェニレン基であることが好ましい。前記フェニレン基にある水素原子を置換していてもよいアルキル基の例としては、メチル基、エチル基、n-プロピル基、イソプロピル基、n-ブチル基、イソブチル基、s-ブチル基、t-ブチル基、n-ヘキシル基、2-エチルヘキシル基、n-オクチル基及びn-デシル基が挙げられ、その炭素数は、通常1~10である。前記フェニレン基にある水素原子を置換していてもよいアリール基の例としては、フェニル基、o-トリル基、m-トリル基、p-トリル基、1-ナフチル基及び2-ナフチル基が挙げられ、その炭素数は、通常6~20である。前記フェニレン基にある水素原子がこれらの基で置換されている場合、その数は、前記フェニレン基毎に、それぞれ独立に、通常2個以下であり、好ましくは1個以下である。Rであるアルキリデン基の例としては、メチレン基、エチリデン基、イソプロピリデン基及び1-ブチリデン基が挙げられ、その炭素数は、通常1~5である。ポリスルホンは、繰返し単位1を、全繰返し単位の合計に対して、50モル以上有することが好ましく、80モル以上有することがより好ましく、繰返し単位として実質的に繰返し単位1のみを有することがさらに好ましい。なお、ポリスルホンは、繰返し単位1~3を、それぞれ独立に、2種以上有してもよい。本発明では、ポリスルホンを、それを構成する繰返し単位に対応するジハロゲノスルホン化合物とジヒドロキシ化合物とを重縮合させることにより、製造する。例えば、繰返し単位1を有する樹脂は、ジハロゲノスルホン化合物として下記式4で表される化合物以下、化合物4ということがある。を用い、ジヒドロキシ化合物として下記式5で表される化合物以下、化合物5ということがある。を用いることにより、製造することができる。また、繰返し単位1と繰返し単位2とを有する樹脂は、ジハロゲノスルホン化合物として化合物4を用い、ジヒドロキシ化合物として下記式6で表される化合物以下、化合物6ということがある。を用いることにより、製造することができる。また、繰返し単位1と繰返し単位3とを有する樹脂は、ジハロゲノスルホン化合物として化合物4を用い、ジヒドロキシ化合物として下記式7で表される化合物以下、化合物7ということがある。を用いることにより、製造することができる。4X1-Ph1-SO2-Ph2-X2X1は及びX2は、それぞれ独立に、ハロゲン原子を表す。Ph1及びPh2は、前記と同義である。5HO-Ph1-SO2-Ph2-OHPh1及びPh2は、前記と同義である。6HO-Ph3-R-Ph4-OHPh3、Ph4及びRは、前記と同義である。7HO-n-OHPh5及びnは、前記と同義である。前記重縮合は、炭酸のアルカリ金属塩の存在下に、溶媒中で行われる。炭酸のアルカリ金属塩は、正塩である炭酸アルカリであってもよいし、酸性塩である重炭酸アルカリ炭酸水素アルカリであってもよいし、両者の混合物であってもよく、炭酸アルカリとしては、炭酸ナトリウムや炭酸カリウムが好ましく用いられ、重炭酸アルカリとしては、重炭酸ナトリウムや重炭酸カリウムが好ましく用いられる。溶媒としては、非プロトン性溶媒が好ましく用いられ、中での、ジメチルスルホキシド、1-メチル-2-ピロリドン、スルホラン1,1-ジオキソチラン、1,3ジメチル-2-イミダゾリジノン、1,3-ジエチル-2-イミダゾリジノン、ジメチルスルホン、ジエチルスルホン、ジイソプロピルスルホン、ジフェニルスルホン、N,N-ジメチルアセトアミド等の極性溶媒が好ましく用いられる。前記重縮合において、仮に副反応が生じなければ、ジハロゲノスルホン化合物とジヒドロキシ化合物とのモル比が1:1に近いほど、炭酸のアルカリ金属塩の使用量が多いほど、重縮合温度が高いほど、また、重縮合時間が長いほど、得られるポリスルホンの重合度が高くなり易く、還元粘度が高くなり易いが、実際は、副生する水酸化アルカリ等により、ハロゲノ基のヒドロキシル基への置換反応や解重合等の副反応が生じ、この副反応により、得られるポリスルホンの重合度が低下し易く、還元粘度が低下し易いので、この副反応の度合いも考慮して、所望の還元粘度を有するポリスルホンが得られるように、ジハロゲノスルホン化合物とジヒドロキシ化合物とのモル比、炭酸のアルカリ金属塩の使用量、重縮合温度及び重縮合時間を調整することが好ましい。前記重縮合で得られるポリスルホンは、その還元粘度が、好ましくは0.2~0.9dl/g、より好ましくは0.3~0.8dl/g、さらに好ましくは0.35~0.76dl/g、特に好ましくは0.4~0.6dl/gである。還元粘度は重合度の目安となり、前記重縮合で得られるポリスルホンの還元粘度が高いほど、最終的に得られる末端にアルコキシル基及び/又はアラリキルオキシル基を有するポリスルホン以下アルコキシ末端ポリスルホンということがある。の還元粘度が高くなり易く、すなわち重合度が高くなり易く、耐熱性や強度剛性に優れたものとなるが、あまり高いと、溶融温度や溶融粘度が高くなり易く、その成形に必要な温度が高くなり易く、また、溶媒に対する溶解性が低くなり易い。前記重縮合により得られた反応混合物を塩基性化合物と混合し、この混合物を所定温度で、この所定温度で水を発生する化合物と混合する。これにより、ヒドロキシ末端の割合が高いポリスルホンを短時間で製造することができる。塩基性化合物としては、例えば、炭酸リチウム、炭酸ナトリウム、炭酸カリウム、炭酸セシウム、炭酸水素リチウム、炭酸水素ナトリウム、炭酸水素カリウム等の炭酸のアルカリ金属塩、水酸化リチウム、水酸化ナトリウム、水酸化カリウム、水酸化ルビジウム、水酸化セシウム等のアルカリ金属の水酸化物、酢酸ナトリウム、酢酸カリウム等の酢酸のアルカリ金属塩、炭酸カルシウム、炭酸水素マグネシウム、炭酸水素カルシウム、炭酸水素バリウム等の炭酸のアルカリ土類金属塩、水酸化マグネシウム等のアルカリ土類金属の水酸化物、テトラメチルアンモニウムヒドロキシド、テトラエチルアンモニウムヒドロキシド等の4級アンモニウムの水酸化物、トリメチルアミン、トリエチルアミン等の三級アミン、ジメチルアミン、ジエチルアミン等の二級アミン、メチルアミン、エチルアミン等の一級アミン、及びアンモニアが挙げられ、それらの2種以上を用いてもよい。中でも、取り扱い易さから、炭酸ナトリウム、炭酸カリウム、水酸化ナトリウム及び水酸化カリウムが好ましく、炭酸ナトリウム及び炭酸カリウムがより好ましい。塩基性化合物の使用量は、ハロゲン末端ポリスルホンに対し、通常0.001~1モル倍、好ましくは0.005~0.5モル倍、より好ましくは0.005~0.1モル倍、さらに好ましくは0.01~0.06モル倍である。塩基性化合物の使用量がまり多いと、塩基性化合物が溶解しきれず反応が不均一になったり、塩基性化合物がポリスルホン中に残存したり、ポリスルホンが着色したりし易くなる。塩基性化合物の使用量があまり多いと、加水分解が進み難くなる。水を発生する金属化合物としては、例えば、水酸化物MIOH、MIIOH2、MIIIOH3等、酸化物の水和物MI2OH2O、MIIOH2O、MIII2O33H2O等、水酸化物の水和物、オキシ水酸化物の水和物及び結晶水を含む各種金属塩が挙げられ、それらの2種以上を用いてもよい。中でも、水酸化アルミニウム結晶性アルミナ水和物が好ましく、その例としては、ギブサイトAl2O3H2O示性式AlOH3、バイアライトa、バイアライトb、ノルストランダイト、ジアスポアAl2O3H2O示性式AlOOH、ベーマイト、トーダイト5Al2O3H2O示性式Al5O7OH、擬ベーマイトAl2O3nH2O示性式AlOOHnH2O、及びアルミノゲルAl2O3H2Onが挙げられる。水を発生する金属化合物は、350°C以下の温度で水を発生するものであることが好ましい。水を発生する温度があまり高いと、当該温度まで温度を上げられる溶媒が限られ、また、そのような高温ではポリスルホンが分解し易く、着色し易くなる。水を発生する金属化合物の使用量は、それが発生する水の量で表して、ポリスルホンに対し、好ましくは0.01~10モル倍、より好ましくは0.1~10モル倍、さらに好ましくは0.1~6モル倍である。水を発生する金属化合物の使用量があまり多いと、得られるヒドロキシ末端ポリスルホンの分子量が低下したり、水酸化物残渣が多くなり、ポリスルホンの回収洗浄が困難になったりし易くなる。水を発生する金属化合物の使用量があまり少ないと、反応が進み難く、ヒドロキシ末端が導入され難くなる。反応温度は、用いる水を発生する金属化合物が水を発生する温度より高くする必要があり、逆に言えば、水を発生する金属化合物としては、混合物の加熱温度より高い温度で水を発生するものを用いる必要がある。混合物の加熱温度は、好ましくは100~350°C、より好ましくは150~300°C、さらに好ましくは200~300°Cである。混合物の加熱温度があまり高いと、使用できる溶媒が限られ、また、ポリスルホンが分解し易く、着色し易くなる。混合物の加熱温度があまり低いと、反応が進み難く、ヒドロキシ末端が導入され難くなる。反応時間は、好ましくは1分~1時間、より好ましくは5分~1時間、さらに好ましくは5~30分、特に好ましくは5~10分であり、本発明によれば、このような短時間でも、ハロゲン含有量が低減され、ヒドロキシ末端の割合が高いポリスルホンを得ることができ、ポリスルホンの分解反応や着色を抑制できる。反応系は塩基性化合物を含み、かつ、高温であるため、ヒドロキシ末端ポリスルホンが酸化され易いことから、反応雰囲気は酸素を含まないことが好ましく、窒素等の不活性ガス雰囲気下に反応を行うことが好ましい。次いで、得られた反応混合物を、アルキル化剤及び/又はアラルキル化剤と混合して、反応混合物中のヒドロキシ末端ポリスルホンをアルキル化及び/又はアラルキル化することにより、アルコキシ末端ポリスルホンを得る。アルキル化剤としては、塩化アルキルや塩化t-ブチルの如き塩化アルキル等のハロゲン化アルキルが好ましく用いられ、それらの2種以上を用いてもよい。アラルキル化剤としては、塩化ベンジルの如き塩化アラルキル等のハロゲン化アラルキルが好ましく用いられ、それらの2種以上を用いてもよい。アルキル化及び/又はアラルキル化は、ガス状のアルキル化剤及び/又はアラルキル化剤を、ヒドロキシ末端ポリスルホンを含む反応混合物に吹き込むことにより行うことが好ましい。反応混合物から、重縮合で使用した炭酸のアルカリ金属塩、副生したアルカリ金属ハロゲン化物等のアルカリ金属塩、加水分解で使用した塩基性化合物、その反応生成物、及び金属化合物の残渣を、濾過器や遠心分離器等で除去することにより、ポリスルホンが溶媒に溶解してなる溶液を得ることができる。その溶液から溶媒を除去することで、ポリスルホン樹脂が得られる。溶媒の除去には、ポリスルホンの溶液から、直接、溶媒を留去する方法や、ポリスルホンの溶液を一旦、ポリスルホンの貧溶媒におとして、ポリスルホンを析出させ、濾過や遠心分離等で分離して得る方法がとられる。貧溶媒としては、例えば、メタノール、エタノール、イソプロパノール、ブタノール等のアルコール類、アセトニトリル等のニトリル、及び水が挙げられ、それらの2種以上を用いてもよい。また、これらの貧溶媒に、ポリスルホンが析出可能な範囲で重合反応溶媒などのポリスルホンの良溶媒が含まれてもよい。さらに、ポリスルホンの析出状態を制御するために界面活性剤等の添加剤を添加してもよい。または、比較的高融点の溶媒が重合溶媒として用いられる場合には、濾過や遠心分離により得られるポリスルホンが溶媒に溶解してなる溶液を冷却固化させ、その固溶体を粉砕した後、水と、芳香族ポリスルホン樹脂に対して溶解力を持たず、かつ、溶媒に対して溶解力をもつ抽出溶媒とを用いて、炭酸のアルカリ金属塩、副生したアルカリ金属ハロゲン化物等のアルカリ金属塩、塩基化合物、その反応性生物、及び溶媒を抽出除去する方法も可能である。この際、粉砕粒径は、抽出効率や抽出時の作業性から、中心粒径として50~2000μmであることが好ましい。粉砕粒径があまり大きいと、抽出効率が悪く、あまり小さいと、溶液抽出の際に固結したり、抽出後に濾過や乾燥を行う際に目詰まりを起こしたりするため、好ましくない。粉砕粒径は、100~1500μmであることがより好ましく、200~1000μmであることがさらに好ましい。抽出溶媒としては、例えば重合溶媒にジフェニルスルホンを使用した場合、アセトンとメタノールとの混合溶媒を用いることができる。ここで、アセトンとメタノールとの混合比は、抽出効率や、ポリスルホン粉体の固着性から決めるのがよい。こうして得られるアルコキシ末端ポリスルホンは、そのハロゲン含有量が、好ましくは900質量ppm以下、より好ましくは500質量ppm以下である。また、その還元粘度が、好ましくは0.2~0.7dl/g、より好ましくは0.4~0.7dl/gである。ポリスルホンの還元粘度の測定ポリスルホン約1gをN,N-ジメチルホルムアミドに溶解させて、その容量を1dlとし、この溶液の粘度ηを、オストワルド型粘度管を用いて、25°Cで測定した。また、溶媒であるN,N-ジメチルホルムアミドの粘度η0を、オストワルド型粘度管を用いて、25°Cで測定した。前記溶液の粘度ηと前記溶媒の粘度η0から、比粘性率η-η0/η0を求め、この比粘性率を、前記溶液の濃度約1g/dlで割ることにより、ポリスルホンの還元粘度dl/gを求めた。ポリスルホン中の塩素含有量の測定ポリスルホンを石英ボートに秤量し、酸素燃焼させ、発生ガスをアルカリ水に吸収させてイオンクロマトグラフィーにより定量した。[ポリスルホンの溶融粘度の測定]フローテスター株島津製作所のCFT-500D型を用いて、ポリスルホン約2gを、内径1mm及び長さ10mmのノズルを有するダイを取り付けたシリンダーに充填し、400°Cに加熱した後、5分後、30分後のポリスルホンの溶融粘度を測定した。実施例1撹拌機、窒素導入管、温度計、及び先端に受器を付したコンデンサーを備えた容量2000mlの重合槽に、4,4’-ジクロロジフェニルスルホン614.2g2.14モル、4,4’-ジヒドロキシジフェニルスルホン525.0g2.10モル、及び重合溶媒としてジフェニルスルホン784.0gを入れ、系内に窒素ガスを流通させながら180°Cまで昇温した後、無水炭酸カリウム300.8gを加え、290°Cまで徐々に昇温し、290°Cで2時間反応させた。次いで、ジフェニルスルホン784.0gを加えて180°Cまで降温させ、微粉状の無水炭酸カリウム1.98gを添加し、5分間撹拌して分散させた後、水酸化アルミニウム5.0gを添加し、15分間攪拌した。ここで、水酸化アルミニウムとして、住友化学株のCW-375HTを用いた。この水酸化アルミニウムは、昇温速度10°C/分でのDSC測定にて、吸熱開始200°C、吸熱ピーク300°Cを有しており、理論放出水分量は34.6質量である。攪拌終了後、塩化メチルガスを30分吹き込み、直ちに反応液を150°Cで熱時濾過して、水酸化アルミニウム残渣及び炭酸カリウム残渣を濾別し、その濾液を冷却固化させた後、粉砕し、中心粒径400μmの粉体を得た。この粉体を、アセトンとメタノールとの混合溶媒1000mlで2回の抽出洗浄を行い、さらに水1000mlを用いて2回洗浄した後、150°Cで乾燥させて、白色粉末状のポリスルホンを得た。収量は160.8g、還元粘度は0.41dl/g、塩素含有量は250ppmであった。また、溶融粘度は、193MPa5分後、195MPa30分後であり、安定した溶融熱安定性を示した。実施例24,4’-ジクロロジフェニルスルホンを609.3g2.12モル用い、4,4’-ジヒドロキシジフェニルスルホンを525.0g2.10モル用い、重合溶媒としてジフェニルスルホン784.0gを用い、無水炭酸カリウム300.8gを用いたこと以外は、実施例1と同様に実施した。収量は158.2g、還元粘度は0.75dl/g、塩素含有量は210ppmであった。また、溶融粘度は、362MPa5分後、365MPa30分後であり、安定した溶融熱安定性を示した。"